(57)【要約】【課題】光透過性を有し、耐擦傷性を付加するとともに映り込みを抑制し得る塗料を提供する。【解決手段】塗膜において表面硬度が２Ｈ以上且つ光透過性を有する２液硬化型アクリルウレタン主剤と、０．１ｗｔ％以上１．５ｗｔ％以下の平均粒子径５μｍ以上３０μｍ以下の透明粒子とを含有し、艶消し剤を含まない塗料を提供する。この塗料より得られる塗膜は、２液型アクリルウレタンによる耐擦傷性を備えるとともに、平均粒子径５μｍ以上３０μｍ以下の透明粒子によって映り込みの原因となる規則的な反射が抑制されている。また、光透過性を有する２液型アクリルウレタン主剤と、透明な粒子とを有し、艶消し剤を含まないため、透明で、濁り(像の不鮮明さ）が低減された塗膜が得られる塗料となっている。【選択図】        なし【特許請求の範囲】
【請求項１】
塗膜において表面硬度が２Ｈ以上且つ光透過性を有する２液硬化型アクリルウレタン主剤と、０．１ｗｔ％以上１．５ｗｔ％以下の平均粒子径５μｍ以上３０μｍ以下の透明粒子とを含有し、艶消し剤を含まない、塗料。
【請求項２】
前記透明粒子は、ポリウレタンビーズ、アクリルビーズ、およびポリウレタンカプセルより成る群から選択される一種以上である、請求項１に記載の塗料。
【請求項３】
反射率１．８％以下、且つ光透過度７０％以上の塗膜を形成する、請求項１又は２に記載の塗料。
【請求項４】
請求項１から３のいずれかに記載の塗料が光透過性の部材の表面に塗装されてなる塗装物品。
【発明の詳細な説明】
【技術分野】
【０００１】
本発明は、耐擦傷性を有し、且つ映りこみが抑制されていることが好ましい部分に適用される塗料および塗装物品であって、特に、光が透過する車両の窓や日よけなどに良好に適用される塗料および塗装物品に関する。
【背景技術】
【０００２】
例えば、乗用車の内装では、軽量で、種々の風合いを提供できる樹脂製品、ゴム製品、エラストマー製品などが用いられている。具体的には、車室前部の表面を構成するインストルメントパネルやドアトリムなどを挙げることができる。これらの表面は、外見や手触りが考慮されて柔軟に形成されることが多々あるが、表面の耐擦傷性が小さくなりやすく、耐久性が下がってしまう。また、インストルメントパネルの上面や、フロントガラスの車室側面など、運転者の視界に入る面では、均一な反射によってその表面に像が現われる映り込みが極力抑制されていることが好ましい。したがって、これらの部品の表面に意匠性や耐擦傷性を付与あるいは補強し、映り込みを抑制するための塗料組成物やこれらの性質が付加された塗装物が、種々開示されている。例えば、特許文献１には、自動車内装部品の表面に塗布する組成物として、耐傷つき性や耐色落ち性を付与でき、且つ低光沢性の二液型アクリルポリウレタン塗料組成物が開示されている。この塗料組成物は、アクリル系重合体と硬化剤としてのイソシアネートを含有し、耐傷つき性と耐色落ち性、および光輝感とマット感との間のグラデーション発現のために、塗料主剤の固形分１００質量部中１０〜４５質量部のアクリル樹脂ビーズを含む。また、特許文献２には、表面に耐擦傷性や防眩性、さらにソフト感や意匠性が付与された自動車部材塗装物が開示されている。この塗装物は、少なくとも下塗り塗料により成る層と、ビーズ状樹脂塗料により成る層の２層を有し、ビーズ状樹脂塗料は、熱軟化点１２０〜２００℃のビーズ状樹脂より成り、下塗り塗料は、自動車部材とビーズ状樹脂のそれぞれに対して密着性が良好な材料を含有する。
【０００３】
【特許文献１】特開２００３−２９２８８８号公報
【特許文献２】特開２０００−２９６３６２号公報
【発明の開示】
【発明が解決しようとする課題】
【０００４】
ところで、前方の視界を確保しなければならない車両のフロントガラスや、前方の視界の確保を意図したシースルーの日よけ、すなわちサンバイザは、これらの内部を通して反対側の視覚情報を伝達可能でなければならない。このため、これらの部材では、より正確な視覚情報が伝達できるように、上述したような耐擦傷性や映り込みの低さに加えて、十分な光（可視光線）を透過できることが必要である。しかしながら、上記塗料組成物や塗装物は、いずれも、耐擦傷性又は映り込みの低減に加えて意匠としての色や光輝感、マット感などを付与することを意図しており、光の透過が必要とされる部材には適用できない。
【０００５】
そこで、本発明は、光透過性を有し、耐擦傷性を付加するとともに映り込みを抑制し得る塗料を提供することを課題とする。
また、光透過性を有し、耐擦傷性が付加され映り込みが抑制された塗装物品を提供することを課題とする。
【課題を解決するための手段】
【０００６】
上記課題を解決するための手段として、本発明の第１発明は、塗膜において表面硬度が２Ｈ以上且つ光透過性を有する２液硬化型アクリルウレタン主剤と、０．１ｗｔ％以上１．５ｗｔ％以下の平均粒子径５μｍ以上３０μｍ以下の透明粒子とを含有し、艶消し剤を含まない塗料を提供する。
この塗料より得られる塗膜は、２液型アクリルウレタンによる耐擦傷性を備えるとともに、平均粒子径５μｍ以上３０μｍ以下の透明粒子によって映り込みの原因となる規則的な反射が抑制されている。また、光透過性を有する２液型アクリルウレタン主剤と、透明な粒子とを有し、艶消し剤を含まないため、透明で、濁り(像の不鮮明さ）が低減された塗膜が得られる塗料となっている。
好ましくは、前記透明粒子は、ポリウレタンビーズ、アクリルビーズ、およびポリウレタンカプセルより成る群から選択される一種以上であると、表面の硬度をより高く維持するとともに、透明な塗膜が得られやすい。
また、反射率１．８％以下、且つ光透過度７０％以上の塗膜を形成する塗料であると、特に、車両運転のために必要とされる程度に明確な視界を確保して耐擦傷性を付与するとともに映り込みを抑制することができる。
これらの塗料が光透過性の部材の表面に塗装されてなる塗装物品では、表面の耐擦傷性と映り込みの抑制度が良好で、しかも部材の光透過性が良好に維持される。
なお、本明細書において、光透過性とは、少なくとも可視光線の一部を透過する性質を意味する。
【発明の効果】
【０００７】
本発明によれば、光透過性を有し、耐擦傷性を付加するとともに映り込みを抑制し得る塗料、および、光透過性を有し、耐擦傷性が付加され映り込みが抑制された塗装物品を提供することにより、光透過性を維持しつつ塗膜によって表面に耐擦傷性を付与するとともに映り込みを低減でき、塗膜を通してより明確な視覚情報を取得することが可能である。
【発明を実施するための最良の形態】
【０００８】
本発明に係る塗料（以下、単に「本塗料」ともいう。）は、耐擦傷性の付与とともに映り込みを抑制したい種々の物品の表面に塗布、塗装などによって膜状に付与されるものである。限定されるものではないが、透明性、すなわち光透過性を有する物品の表面に膜状に付与することにより、光透過性を維持して、耐擦傷性を付与するとともに映り込みを抑制することができ、好適である。本発明に係る塗料が適用される物品は、種々の樹脂、ゴム、エラストマー製品やガラス製品、金属製品など種々の材質とされ、適宜、これらの製品の表面にプライマーが塗布された表面に適用することもできる。物品は、限定されるものではないが、具体的には、車両室内面を構成する製品、特に、映り込み抑制の観点から車両運転時に運転手の視界に入る、ダッシュボード上面やインストルメントパネルなどの表面に好適に使用することができる。特に、本塗料により得られる塗膜は光透過性を維持できるため、光透過性が必須の部位、例えば、フロントガラスやサイドガラス、また光透過性を有するサンバイザなどの表面に好適である。光透過性を有するサンバイザの一例としては、ポリカーボネート製の樹脂成形品を挙げることができる。ポリカーボネートは、本塗料を直接塗布して、良好に密着させることができ、好適である。
【０００９】
本塗料は、塗膜において表面硬度が２Ｈ以上である２液硬化型アクリルウレタン主剤と、０．１ｗｔ％以上１．５ｗｔ％以下の平均粒子径５μｍ以上３０μｍ以下の透明粒子とを含有し、艶消し剤を含まないことを特徴とする。
ここで、本明細書において、表面硬度とはＪＩＳ  Ｋ５６００に基づく測定によって得られる鉛筆硬度である。
また、本明細書において、透明粒子に関する平均粒子径とは、レーザ回折式粒度分布測定装置（例えば、ＨＯＲＩＢＡ製ＬＡ−５００型）を用いて得られる体積平均粒子径である。
【００１０】
２液型アクリルウレタン主剤は、ポリアクリルポリオールとポリイソシアネートより成り、得られるアクリルウレタンが透明である種々の塗料主剤を用いることができる。ポリアクリルポリオールは、イソシアネートと反応可能な水酸基を有する種々の、公知のポリアクリルポリオールを用いることができる。例えば、（メタ）アクリル酸、水酸基が付加された種々の（メタ）アクリル酸、（メタ）アクリル酸アルキルエステル、（メタ）アクリルアミド及びその誘導体、ビニルアルコールのカルボン酸エステル、不飽和カルボン酸、鎖状不飽和アルキル部分を有する炭化水素などの少なくとも一種以上をモノマーとするポリアクリルポリオールを挙げることができる。
【００１１】
また、ポリイソシアネートは、イソシアネート基を２以上有する化合物であればよい。例えば、芳香族系イソシアネート、脂環族系イソシアネート、脂肪族系イソシアネートなど公知のイソシアネート硬化剤を用いることができる。耐光性や透明性の観点から、ヘキサメチレンジイソシアネートやイソホロンジイソシアネートなどの脂肪族系イソシアネートが好ましい。
【００１２】
２液型アクリルウレタン主剤は、単独で用いた場合に得られる塗膜の表面硬度が２Ｈ以上であるものを選択する。表面硬度が２Ｈ未満の２液型アクリルウレタン主剤を用いると、塗膜が柔らかくなり、好ましい耐擦傷性が得られないからである。
【００１３】
平均粒子径５μｍ以上３０μｍ以下の透明粒子は、透明であれば特に限定されず、公知の無機ビーズおよび有機ビーズを使用することができる。典型的にはポリウレタン樹脂ビーズ、透明なマイクロカプセルにポリウレタン樹脂を充填した粒子、あるいはアクリルビーズとすることができる。マイクロカプセルの壁材は、特に限定されないが、２液型アクリルウレタン主剤と密着できるものが好ましく、例えば、ウレタン樹脂製のものを良好に使用することができる。
【００１４】
透明粒子は、平均粒子径５μｍ以上３０μｍ以下のものを使用する。平均粒子径が５μｍ未満の場合、不規則な反射を起こしにくく、好ましい低さの反射率が得られにくい。一方、平均粒子径が３０μｍを超えると、塗膜を通った像が不鮮明になりやすい（濁りやすい）。例えば、車両運転時の視界となる光、像を透過させる必要のある部材など、本塗料が膜状に付与される物品を通して向こうを視認したい部材に本塗料を適用する場合、平均粒子径が小さい方が好ましく、１０μｍ以上２０μｍ以下であることが好ましく、１０μｍ以上１５μｍ以下であることがより好ましい。
【００１５】
透明粒子は、塗料の固形分中０．１ｗｔ％以上１．５ｗｔ％以下となるように配合される。透明粒子が固形分中０．１ｗｔ％未満であると、反射率が大きくなったり、耐擦傷性が低下したりしやすい。一方、透明粒子が固形文中１．５ｗｔ％を超えると、塗膜を通った像が不鮮明になりやすい（濁りやすい）。特に、本塗料が膜状に付与される物品を通して向こうを視認したい部材に本塗料を適用する場合、透明粒子は０．５ｗｔ％以上１．２ｗｔ％以下であることが好ましい。
【００１６】
本塗料は艶消し剤を含有しない。艶消し剤は、公知の艶消し剤であり、例えば、シルクプロテイン、ポリエチレンワックス、タルク、炭酸カルシウム、クレイ、カオリン、シリカなど、公知の有機あるいは無機艶消し剤である。これらを含まないことにより、本塗料より得られる塗膜を透過したときの像が不鮮明になる（濁る）ことを良好に抑制することができる。
【００１７】
本塗料には、適宜、公知の副資材が添加されていて良い。副資材としては、例えば、溶剤、分散媒、粘度調整剤、安定化剤などを挙げることができる。また、透明粒子としての有機ビーズ中には、ビーズ形成のための分散剤、界面活性剤等が含有されていても良い。いずれの副資材も、本塗料における光透過性を確保し得る範囲で用いる。
【００１８】
本塗料は、典型的には、塗布あるいは塗装した後、乾燥させることで所定の厚みを有する塗膜に形成することができる。塗布および塗装の方法は、ロールコーター、フローコーター、エアスプレーガン等の公知の装置を用いることができ、スプレー塗布、ローラ塗布、刷毛塗りなど公知の塗布方法または塗装方法を選択することができる。また、本塗料は、これらの塗布方法、塗装方法に好ましい粘性等に調製されたものとすることができる。
【００１９】
本塗料によって得られる塗膜は、好ましくは、反射率１．８％以下である。反射率が１．８％以下であると、反射光によって形成される像、すなわち映り込みが、人間の視覚によって認知されるおそれがない。なお、本明細書における反射率はＪＩＳ  Ｋ７１０５に基づく方法により測定して得られる値である。また、本塗料では、好ましくは、塗膜における光透過度は７０％以上である。光透過度が７０％以上とすることにより、光透過性を有する部材に本塗料による塗膜を付与して、光透過性を確保して、映り込みを抑制することができる。
【００２０】
以下、本発明に係る塗料の一例およびこの塗料を塗装して得られる本発明に係る塗装物品の一例について説明する。
２液型ポリアクリルウレタン主剤としてポリアクリルポリオールであるシルキーサテン（Ｐ−８ＨＮ）（大橋化学工業（株）製）とポリイソシアネートであるポリナールＮｏ．８００硬化剤ＩＰ−６０（大橋化学工業（株）製）を用い、透明粒子として平均粒子径１０μｍのウレタン樹脂ビーズを塗料固形分中１．０ｗｔ％となるように添加して、塗料を得た。この塗料を、厚さ０．５〜３ｍｍのポリカーボネート板（光透過率２％）の両面に、厚さ１０〜３０μｍの塗膜となるようにエアスプレーで塗布し、塗装物品を得た。得られた塗装物品の塗膜の表面硬度は２Ｈであり、十分な耐擦傷性を備えていた。また、各表面の反射率は、１．７〜１．８％であった。また、人間による官能評価においても、映り込みが良好に抑制されていた。また、この塗装物品の厚み方向を通して、すなわち、塗装物品を通して向こう側の視覚情報を得ることができた。特に、像も鮮明で、濁りが少なく、細かい視覚情報を具体的に捉えられる、との官能評価が得られた。
なお、塗装物品は、少なくとも一部の表面に本塗料が塗装されて成るものであり、本例のように両面に本塗料が塗装されたものに限定されないことはもちろんである。